(57)【要約】【課題】  使用寿命が長くなり、製造コストを低減し、製造プロセスが簡単になる軟性フィルム複合基板を提供する。【解決手段】  一つの樹脂基材１を有し、真空物理メッキ方式により樹脂基材１上に銅合金層２を付着する。銅合金層２は、０．１％〜９９．９５％の銅と、ニッケルやクロムやマンガンやモリブデンや鉄やリンの少なくとも一つ以上の元素から構成された合金である。真空物理メッキ方式により銅合金層２上に銅箔層３を付着する。銅箔層３は、１０％〜９９．９５％の銅と、ニッケルやクロムやマンガンやモリブデンや鉄やリンの少なくとも一つ以上の元素から構成された合金である。樹脂基材１は、ポリイミドやポリエチレンテレフタラートやポリカーボネートやポリメタクリル酸メチルの何れか一つの材料を採用する。【選択図】    図１
2006192775.tif 000002
【特許請求の範囲】
【請求項１】
一つの樹脂基材を有し、真空物理メッキ方式により前記樹脂基材上に厚さが１０〜１００００×１０-10ｍ程度の銅合金層を付着し、前記銅合金層は、０．１％〜９９．９５％の銅と、ニッケル、クロム、マンガン、モリブデン、鉄またはリンのうちの少なくとも一つ以上の元素とから構成された合金であり、真空物理メッキ方式により前記銅合金層上に銅箔層が付着されていることを特徴とする軟性フィルム複合基板。
【請求項２】
前記銅箔層は、１０％〜９９．９５％の銅と、ニッケル、クロム、マンガン、モリブデン、鉄またはリンのうちの少なくとも一つ以上の元素とから構成された合金であることを特徴とする請求項１に記載の軟性フィルム複合基板。
【請求項３】
前記樹脂基材は、ポリイミド（ＰＩ）、ポリエチレンテレフタラート（ＰＥＴ）、ポリカーボネート（ＰＣ）またはポリメタクリル酸メチル（ＰＭＭＡ）のうちの何れか一つの材料を採用することを特徴とする請求項１に記載の軟性フィルム複合基板。
【発明の詳細な説明】
【技術分野】
【０００１】
本発明は、軟性電子回路基板に係り、特に、単一の銅合金層を銅箔の連接層とする軟性フィルム複合基板に関するものである。
【背景技術】
【０００２】
軟性電子回路基板の構成は、主に、軟性素材の基板上に導電性の銅箔を結合して構成され、従来の方法は、粘着剤により銅箔を粘着するが、剥離し易く、ハロゲン耐燃焼剤を含有するなどの問題がある。もう一つの従来の方法は、銅箔基板上に液体状態の樹脂を塗布して、樹脂が乾燥した後、銅箔基板と樹脂が一体になる。しかしながら、上記の二つの方法は８μｍ以下の銅箔には適用できず、且つ銅箔と樹脂の接着力が不足しており、すなわち、銅箔に通電するときに、若干の温度上昇が発生し（一般には１５０℃以下）、且つ銅箔と樹脂の材料が異なり、両者は上記温度での熱膨張が異なるので、軟性電子回路基板のメッキ層にリフティング（blisterまたはlifting）や剥離（peeling）が発生する。
【０００３】
近年、軟性電子回路基板の製造技術は、スパッタリング技術を採用し、例えば、軟性電子回路基板の製造方法およびその製品が提案されている（特許文献１参照）。
上記軟性電子回路基板の構成は、図３と図４に示すように、一つの高分子フィルム層８１と、前記高分子フィルム層８１の一面に接合されたクロム（ニッケル又はＣｒ／Ｎｉ）付着層８２と、前記クロム付着層８２の前記高分子フィルム層８１から遠ざかった表面に接合されたニッケル・クロム合金付着層８３と、前記ニッケル・クロム合金付着層８３の前記クロム付着層８２から遠ざかった表面に接合された銅付着層８４と、前記銅付着層８４の表面にメッキされた銅箔８５とを含む。
【０００４】
【特許文献１】台湾特許第５１９８６０号
【発明の開示】
【発明が解決しようとする課題】
【０００５】
しかしながら、上記軟性電子回路基板の構成において、クロム付着層８２と、ニッケル・クロム合金付着層８３と、銅付着層８４とは全て銅箔の連接層（tie-coating）であり、製造人件費および製造複雑度が増加すると共に、連接層の使用により抵抗値が増加し、例えば、クロムの抵抗値は銅の１０倍以上であり、ニッケルの抵抗値は銅の４倍以上である。
【０００６】
本発明の主な目的は、温度上昇状態でも軟性電子回路基板のメッキ層はリフティング（blisterまたはlifting）や剥離（peeling）が発生せず、使用寿命が長くなり、製造コストを低減し、製造プロセスが簡単になる軟性フィルム複合基板を提供する。
【課題を解決するための手段】
【０００７】
上記目的を達成するためになされた本発明は、一つの樹脂基材を有し、真空物理メッキ方式により前記樹脂基材上に厚さが１０〜１００００×１０-10ｍ程度の銅合金層を付着し、前記銅合金層は、０．１％〜９９．９５％の銅と、ニッケルやクロムやマンガンやモリブデンや鉄やリンなどのうちの少なくとも一つ以上の元素から構成された合金であり、且つ真空物理メッキ方式により前記銅合金層上に銅箔層を付着することを特徴とする軟性フィルム複合基板であることを要旨としている。
【０００８】
本発明では、前記銅箔層は、１０％〜９９．９５％の銅と、ニッケルやクロムやマンガンやモリブデンや鉄やリンなどのうちの少なくとも一つ以上の元素から構成された合金であることを特徴とする請求項１に記載の軟性フィルム複合基板であることを要旨としている。
【０００９】
本発明では、前記樹脂基材は、ポリイミド（ＰＩ）やポリエチレンテレフタラート（ＰＥＴ）やポリカーボネート（ＰＣ）やポリメタクリル酸メチル（ＰＭＭＡ）などのうちの何れか一つの材料を採用することを特徴とする請求項１に記載の軟性フィルム複合基板であることを要旨としている。
【００１０】
本発明に係る軟性フィルム複合基板によれば、温度上昇状態でも軟性電子回路基板のメッキ層はリフティング（blisterまたはlifting）や剥離（peeling）が発生せず、使用寿命が長くなり、製造コストが低減し、製造プロセスが簡単になる。
【発明を実施するための最良の形態】
【００１１】
以下、添付図面を参照して本発明の好適な実施の形態を詳細に説明する。
まず、図１を参照する。もちろん、上記図面に示す実施例の構造は、本発明を説明するためのものであり、特許請求範囲を限定するためのものではない。
【００１２】
本発明の一実施例による軟性フィルム複合基板の構造は、主に、一つの樹脂基材１上に一つの銅合金層２と、一つの銅箔層３とを順に設けて構成されている。
前記樹脂基材１は、ポリイミド（ＰＩ）やポリエチレンテレフタラート（ＰＥＴ）やポリカーボネート（ＰＣ）やポリメタクリル酸メチル（ＰＭＭＡ）などのうちの何れか一つの材料を採用し、例えば、ポリイミド（ＰＩ）は電気特性が優れ、耐化学薬品性および耐熱性も極めて良いので、熱歪みが低い。
【００１３】
真空物理メッキ方式により前記樹脂基材上に付着した銅合金層の厚さは１０〜１００００×１０-10ｍ程度である。前記銅合金層は、０．１％〜９９．９５％の銅と、ニッケルやクロムやマンガンやモリブデンや鉄やリンなどのうちの少なくとも一つ以上の元素から構成された合金であり、添加される金属は導電特性が極めて良く、銅合金層２の抵抗を増加しない元素を採用した方がいい。
【００１４】
また、真空物理メッキ方式により前記銅合金層２上に付着した銅箔層３は、１０％〜９９．９５％の銅と、ニッケルやクロムやマンガンやモリブデンや鉄やリンなどのうちの少なくとも一つ以上の元素から構成される合金である。
【００１５】
なお、上記真空物理メッキ方式は、熱蒸着（Thermal  Evaporation）と、電子ビーム蒸着（Electron  Beam  Evaporation）と、直流磁気制御スパッタリング（ＤＣ  Magnetron  Sputter）と、ラジオ周波数磁気制御スパッタリング（ＲＦ  Magnetron  Sputter）と、イオンビームスパッタリング（Ion  Beam  Sputter）と、分子ビームエビタキシー（Molecular  Beam  Epitaxy、ＭＢＥ）と、プラズマ強化ＣＶＤ（Plasma  Enhanced  ＣＶＤ）などの方法を含み、本実施例に係る銅合金層２は純銅分子を有し、純銅分子の優れた導電特性により、前記銅箔層３の結合強度が向上され、且つニッケルやクロムやマンガンやモリブデンや鉄やリンなどの低抵抗元素により、銅合金層２の導電性が大幅に低下しない。
【００１６】
本実施例に係る軟性フィルム複合基板の構造は、主に、銅合金層２を銅箔層３の連接層（tie-coating）とし、前記銅合金層２における合金材料のニッケルやクロムやマンガンやモリブデンや鉄やリンなどは樹脂材料に対する結合強度がより優れているので、樹脂基材１に対する結合効果を向上することができ、且つ銅箔層３は銅合金層２上に緊密に付着して、樹脂基材１と結合することができ、実際の引張り実験によれば、本実施例に係る軟性フィルム複合基板の剥離強度は０．６５ｋｇ／ｃｍ2に達し、したがって、本実施例の構造によれば、樹脂基材１と銅合金層２と銅箔層３とは優れた結合効果を有し、また、本実施例の構造の実際使用中には、温度が１５０℃に上昇したときに、樹脂基材１はより良い熱歪み特性を有し、且つ樹脂基材１と銅合金層２と銅箔層３とは優れた結合効果を有するので、軟性電子回路基板のメッキ層はリフティング（blisterまたはlifting）や剥離（peeling）が発生せず、使用寿命が長くなる。
【００１７】
本発明に係る軟性フィルム複合基板の構造は、従来のものと比較すると、従来のものはクロム付着層とニッケル・クロム合金付着層と銅付着層などが全て銅箔の連接層（tie-coating）であり、なお、本発明の構造は、一つの銅合金層だけを連接層（tie-coating）とすることにより、樹脂基材１と銅合金層２と銅箔層３とは優れた結合効果を有するので、製造コストが低減し、製造プロセスが簡単になる。
【図面の簡単な説明】
【００１８】
【図１】本発明の一実施例による軟性フィルム複合基板の構造を示す分解斜視図である。
【図２】本発明の一実施例による軟性フィルム複合基板の構造を示す断面図である。
【図３】従来の軟性電子回路基板の構造を示す分解斜視図である。
【図４】従来の軟性電子回路基板の構造を示す断面図である。
【符号の説明】
【００１９】
１  樹脂基材、２  銅合金層、３  銅箔層
【図１】
2006192775.tif 000003
【図２】
2006192775.tif 000004
【図３】
2006192775.tif 000005
【図４】
2006192775.tif 000006